(57)【要約】      （修正有）【課題】増大した伝導率を示す新規な可塑性複合体材料の提供。【解決手段】熱可塑性ポリマー、複数のカーボンナノチューブ、および伝導性ポリマー複合体の総重量に対して、約０．５〜約８０重量％の範囲の量の複数の金属性粒子を含む伝導性ポリマー複合体。前記熱可塑性ポリマーが繰り返しユニットの２つ以上のコポリマーであり、１つ以上のアクリレートユニットを含むことが望ましい、伝導性ポリマー複合体。複合体の総重量に対して、２〜約４０重量％カーボンナノチューブを含むことが好ましい伝導性ポリマー複合体。前記複合体を加熱し、ビルドプラットフォーム上に押し出し、三次元対象物を形成する、三次元プリンタによる立体構造物の製造方法。【選択図】なし【特許請求の範囲】
【請求項１】
熱可塑性ポリマー；
複数のカーボンナノチューブ；および
伝導性ポリマー複合体の総重量に対して、約０．５重量％〜約８０重量％の範囲の量の複数の金属性粒子
を含む、伝導性ポリマー複合体。
【請求項２】
前記熱可塑性ポリマーが、アクリレートユニット、カルボン酸エステルユニット、アミドユニット、乳酸ユニット、ベンズイミダゾールユニット、カーボネートエステルユニット、エーテルユニット、スルホンユニット、アリールケトンユニット、アリールエーテルユニット、アリールアルキルユニット、エーテルイミドユニット、エチレンユニット、フェニレンオキシドユニット、プロピレンユニット、スチレンユニット、ハロゲン化ビニルユニットおよびカルバメートユニットからなる群から選択される少なくとも１つの繰り返しユニットを含む、請求項１に記載の複合体。
【請求項３】
前記熱可塑性ポリマーが前記繰り返しユニットの２つ以上のコポリマーである、請求項２に記載の複合体。
【請求項４】
前記コポリマーが１つ以上のアクリレートユニットを含む、請求項３に記載の複合体。
【請求項５】
前記複数の金属性粒子が、フレーク、粒子およびワイヤからなる群から選択される１つ以上の形態を含む、請求項１に記載の複合体。
【請求項６】
前記粒子がナノ粒子を含む、請求項５に記載の複合体。
【請求項７】
三次元印刷の方法であって、前記方法が：
複合体を三次元プリンタに提供する工程であって、前記複合体が、熱可塑性ポリマー、前記伝導性ポリマー複合体の総重量に対して２重量％〜約４０重量％の範囲の量のカーボンナノチューブ、および前記伝導性ポリマー複合体の総重量に対して約０．５重量％〜約８０重量％の範囲の量の複数の金属性粒子を含む工程；
複合体を加熱する工程；および
加熱された複合体をビルドプラットフォーム上に押出し、三次元対象物を形成する工程
を含む、方法。
【請求項８】
前記加熱された複合体がフィラメントの形態である、請求項７に記載の方法。
【請求項９】
伝導性ポリマー複合体フィラメントであって、
熱可塑性ポリマー；
前記伝導性ポリマー複合体の総重量に対して２重量％〜約４０重量％の範囲の量のカーボンナノチューブ；および
前記伝導性ポリマー複合体の総重量に対して約０．５重量％〜約８０重量％の範囲の量の複数の金属性粒子
を含む、フィラメント。
【請求項１０】
前記少なくとも複数の金属性粒子が、フレーク、粒子およびワイヤからなる群から選択される１つ以上の形態を含む、請求項９に記載の伝導性ポリマー複合体フィラメント。
【発明の詳細な説明】
【技術分野】
【０００１】
本開示は、伝導性ポリマー複合体を対象とする。
【背景技術】
【０００２】
産業において実施されるような付加製造（三次元印刷としても知られる）は、これまでのところ大部分は、印刷する構造上の特徴に関するものである。機能に関する特性（例えば電子的特徴）を付加製造に繋げる材料およびプロセスが必要とされている。最近、付加製造において潜在的に有用である伝導性材料が市販されているが、それらの伝導率は一般に低く、〜１０−３Ｓ／ｃｍから〜２．０Ｓ／ｃｍ程度までの範囲である。市販材料、特にアクリロニトリルブタジエンスチレン（ＡＢＳ）またはポリ乳酸（ＰＬＡ）のような伝導性材料の機械的特性は、一般に限定され（例えば、可撓性ではなく、および／または相当脆性である）、このことが伝導性構成成分としての使用を制限する。
【０００３】
ポストアセンブリが制限された完全に一体化された機能性対象物を容易に印刷するために使用できる改善された材料を開発することは付加製造の分野にとって大変興味深い。これは、伝導性材料によって可能となり得る場合は特に、日用品の製造および消費において完全に新規な設計を可能にし得る。対象物内に伝導性構成成分を印刷できることは、埋め込まれたセンサおよび電子機器のための可能性を提供できる。
【０００４】
付加製造において共通する技術は、加熱されたノズルを通した溶融ポリマーの押出を利用する。この方法は、例えば熱溶解積層法（ＦＤＭ）に使用され、ここでフィラメントは連続押出のためのホットゾーンに供給される。溶融ポリマーは、３Ｄ対象物を形成するために、ビルドプレートにレイヤー・バイ・レイヤーで堆積できる。現在のところ、市場において電気伝導率を示すフィラメント材料はほとんどなく、その中で利用可能なものは、相対的に低い伝導率を有し、これが潜在的な用途の範囲を制限する。材料は、通常、１つの伝導性材料が、絶縁ポリマーベースを通したパーコレーティングネットワークを形成するように構成され、こうして電子が流れる連続経路を有する。この伝導性ネットワークの形成は、伝導性粒子がポリマーベース内に配列されるように制限される。これらの材料は、学術および産業において広く調査されているが、その焦点は、通常、パーコレーティングネットワークを形成するために必要とされる伝導性添加剤の量を最小限にすることであり、ここで伝導率は相対的に低い。電気パーコレーションの研究を対象とする論文の１つの例は、Ｙａｏ  Ｓｕｎ  ｅｔ  ａｌ．，Ｍｏｄｅｌｉｎｇ  ｏｆ  ｔｈｅ  Ｅｌｅｃｔｒｉｃａｌ  Ｐｅｒｃｏｌａｔｉｏｎ  ｏｆ  Ｍｉｘｅｄ  Ｃａｒｂｏｎ  Ｆｉｌｌｅｒｓ  ｉｎ  Ｐｏｌｙｍｅｒ−Ｂａｓｅｄ  Ｃｏｍｐｏｓｉｔｅｓ，Ｍａｃｒｏｍｏｌｅｃｕｌｅｓ  ２００９，４２，４５９−４６３であり、これには、ポリマー複合体についてパーコレーション閾値を低下させるために、多層カーボンナノチューブおよびいずれかのカーボンブラックまたはグラファイトの使用が記載されている。この論文には、パーコレーション閾値を実質的に超えて伝導率を増大させるための技術は記載されてない。付加製造のための伝導性ポリマーの使用についても議論されていない。
【発明の概要】
【発明が解決しようとする課題】
【０００５】
増大した伝導率を示す新規な可塑性複合体材料は、当該技術分野において歓迎すべき一歩となり得、付加製造の分野において重要な影響を与え得る。
【課題を解決するための手段】
【０００６】
本開示の実施形態は、伝導性ポリマー複合体を対象とし、熱可塑性ポリマー；複数のカーボンナノチューブ；および伝導性ポリマー複合体の総重量に対して約０．５重量％〜約８０重量％の範囲の量で複数の金属性粒子を含む。
【０００７】
本開示の別の実施形態は、三次元印刷の方法を対象とし、複合体を三次元プリンタに提供する工程；複合体を加熱する工程；および加熱された複合体をビルドプラットフォーム上に押出し、三次元対象物を形成する工程を含み、複合体は、熱可塑性ポリマー、伝導性ポリマー複合体の総重量に対して２重量％〜約４０重量％の範囲の量のカーボンナノチューブ、および伝導性ポリマー複合体の総重量に対して約０．５重量％〜約８０重量％の範囲の量の複数の金属性粒子を含む。
【０００８】
本開示の別の実施形態は、伝導性ポリマー複合体フィラメントを対象とし、熱可塑性ポリマー；伝導性ポリマー複合体の総重量に対して２重量％〜約４０重量％の量のカーボンナノチューブ；および伝導性ポリマー複合体の総重量に対して約０．５重量％〜約８０重量％の範囲の量の複数の金属性粒子を含む。
【０００９】
本願の組成物は、１つ以上の以下の利点を示す：３Ｄ印刷用途、例えば熱溶解積層法（ＦＤＭ）のためのフィラメントの改善された伝導率；金属性フィラーが多層カーボンナノチューブ／ポリマー複合体に添加される場合に、電気伝導率の予測できない相乗的な増大；または付加製造に好適な材料特性を保持しながら、ポリマー複合体における電気伝導率を増大するための改善された方法。
【００１０】
前述の一般的な説明および以下の詳細な説明の両方は、例示および説明に過ぎず、特許請求されるような本発明の教示の制限ではないことが理解されるべきである。
【００１１】
本明細書の一部に組み込まれ、これらを構成する添付の図面は、本教示の実施形態を示し、説明と共に、本教示の原理を説明することに役立つ。
【図面の簡単な説明】
【００１２】
【図１】図１は、本開示の組成物で製造されたフィラメントを使用する三次元プリンタを示す。
【図２】図２は、本開示の例に従って、熱可塑性ポリマーベース（ポリカプロラクトン）中に多層カーボンナノチューブおよび金属性添加剤を含む伝導性ポリマー複合体の伝導率における相乗効果を示す。
【図３】図３は、本開示の例に従って、熱可塑性ポリマーベース（ポリカプロラクトン）中に多層カーボンナノチューブおよび金属性添加剤を含む伝導性ポリマー複合体の伝導率における相乗効果を示す。
【図４】図４は、本開示の例に従って、熱可塑性ポリマーベース（ポリカプロラクトン）中に多層カーボンナノチューブおよび金属性添加剤を含む伝導性ポリマー複合体の伝導率における相乗効果を示す。カーボンナノチューブおよび金属性添加剤のパーセンテージは、伝導性ポリマー複合体の総重量に対して重量％で示される。
【発明を実施するための形態】
【００１３】
図の一部の詳細は単純化されており、厳密な構造上の正確性、詳細およびスケールを維持するよりもむしろ実施形態の理解を促すために描かれていることに留意すべきである。
【００１４】
ここで本教示の実施形態を詳細に参照し、これらの例が添付の図面に示される。図面において、同様の参照番号は、同一の要素を指定するために全体にわたって使用されている。以下の記載において、これらの一部を形成する添付の図面を参照し、そこには、例示として、本教示が実施され得る特定の例示的な実施形態が示される。故に、以下の説明は単なる例示である。
【００１５】
本開示の実施形態は、伝導性ポリマー複合体を対象とする。複合体は、熱可塑性ポリマー、カーボンナノチューブ、および伝導性ポリマー複合体の総重量に対して、約０．５重量％〜約３０重量％の範囲の量の複数の金属性粒子を含む。
【００１６】
熱可塑性ポリマー
三次元印刷に有用ないずれかの好適な熱可塑性ポリマーは、本開示の複合体に使用できる。複合体は、本明細書で開示される熱可塑性ポリマーのいずれかの混合物を含んで、単一ポリマーまたは熱可塑性ポリマーの混合物を含むことができる。実施形態において、熱可塑性ポリマーは、アクリレートユニット、カルボン酸エステルユニット、アミドユニット、乳酸ユニット、ベンズイミダゾールユニット、カーボネートエステルユニット、エーテルユニット、スルホンユニット、アリールケトンユニット、アリールエーテルユニット、エーテルイミドユニット、エチレンユニット、フェニレンオキシドユニット、プロピレンユニット、スチレンユニット、ハロゲン化ビニルユニットおよびカルバメートユニットからなる群から選択される少なくとも１つの繰り返しユニットを含む。実施形態において、熱可塑性ポリマーは、コポリマー、例えば上記で列挙された繰り返しユニットのいずれかの２つ以上のブロックコポリマーである。例として、熱可塑性ポリマーは、ポリアクリレート、ポリベンズイミダゾール、ポリカーボネート、ポリエーテルスルホン、ポリアリールエーテルケトン、例えばポリエーテルエーテルケトン、ポリエーテルイミド、ポリエチレン、例えばポリエチレンおよびポリ（エチレン−ｃｏ−ビニルアセテート）、ポリフェニレンオキシド、ポリプロピレン、例えばポリプロピレンおよびポリ（フッ化ビニリデン−ｃｏ−ヘキサフルオロプロピレン）、ポリスチレン、例えばポリスチレン、ポリ（スチレンイソプレンスチレン）、アクリロニトリルブタジエンスチレン（ＡＢＳ）およびポリ（スチレンエチレンブチレンスチレン）（ＳＥＢＳ）、ポリエステル、例えばポリエチレンテレフタレート、ポリ乳酸（ＰＬＡ）およびポリカプロラクトン、ポリウレタン、ポリアミド、例えばナイロン、ポリ（フッ化ビニリデン）（ＰＶＤＦ）およびポリ塩化ビニルからなる群から選択される少なくとも１つのポリマーを含むことができる。実施形態において、熱可塑性ポリマーは、アクリロニトリルブタジエンスチレン（ＡＢＳ）またはＰＬＡを含んでいない。
【００１７】
実施形態において、熱可塑性ポリマーは、ポリアクリレート、アクリレートのコポリマー、例えばアクリレートのブロックコポリマーからなる群から選択される。アクリレートコポリマーは、少なくとも１つのアクリレートモノマーおよび場合により１つ以上の追加のモノマー、例えば熱可塑性ポリマーにおける使用のために上記で列挙されたモノマーのいずれかを含むことができる。こうしたポリマーは、所望の程度の可撓性を有するように配合できる。実施形態において、ポリマーは、ポリエステル、例えばポリカプロラクトンであることができる。
【００１８】
熱可塑性ポリマーは、複合体が三次元印刷プロセスにおいて機能できるいずれかの好適な量で複合体に含まれることができる。好適な量の例は、伝導性ポリマー複合体の総重量に対して、約１０重量％〜約９０重量％、例えば約４０重量％〜約７０重量％または約４０重量％〜約６０重量％の範囲を含む。複合体は、カーボンナノチューブおよび所望の伝導率を提供するいずれかの好適な量で複数の金属性粒子を含むことができる。
【００１９】
カーボンナノチューブ
いずれかの好適なカーボンナノチューブは、実施形態において使用できる。好適なカーボンナノチューブの例としては、単層カーボンナノチューブ、多層カーボンナノチューブおよびこれらの混合物を含む。実施形態において、カーボンナノチューブは、多層カーボンナノチューブである。カーボンナノチューブの市販の供給源としては、例えばＣＨＥＡＰＴＵＢＥＳ（商標）またはＮＡＮＯＣＹＬ（商標）から利用可能なカーボンナノチューブ、例えばＮａｎｏｃｙｌ  ７０００が挙げられる。
【００２０】
カーボンナノチューブの例示的な量としては、伝導性ポリマー複合体の総重量に対して２重量％〜約４０重量％、例えば約５重量％〜約２０重量％または約５重量％〜約１５重量％の範囲が挙げられる。多量のカーボンナノチューブは、特に熱可塑性のタイプおよび使用される印刷プロセスに依存して、３Ｄプリンタによって組成物の加工処理性を低減し得る。故に、実施形態において、２０重量％以下のカーボンナノチューブ濃度、例えば１０重量％以下が好ましい場合がある。
【００２１】
金属性粒子
用語「金属性粒子」は、金属ワイヤ、繊維、フレークおよび粒子の形態での金属添加剤を含むように本明細書において定義される。
【００２２】
いずれかの好適な金属性粒子は、本開示の複合体に使用できる。金属性粒子は、金属性フレーク、金属性粒子、金属性ワイヤならびに金属性フレーク、金属性粒子および金属性ワイヤの混合物などの１つ以上の形態から選択できる。複数の金属性粒子は、約５０ｎｍ〜約５μｍの範囲であってもよい少なくとも１つの寸法、例えば直径によって規定される粒子を含んでいてもよい。一部の実施形態において、金属粒子は、約１００ｎｍ以下の範囲の寸法の１つを有してもよい。故に、複数の金属性粒子は、ナノ粒子および／またはミクロンスケール粒子を含む複数の金属粒子を含んでいてもよい。例えば、複数の金属性粒子は、複数の金属ワイヤ（ナノワイヤおよび／またはミクロンスケールワイヤを含む）、複数のフレーク（ナノフレークおよび／またはミクロンスケールフレークを含む）および／または複数の粒子（ナノ粒子および／またはミクロンスケール粒子を含む）の形態の金属添加剤を含んでいてもよい。例において、金属ワイヤは金属フレークのアスペクト比よりも高いアスペクト比を有していてもよく、金属フレークは金属粒子のアスペクト比より大きいアスペクト比を有していてもよい。
【００２３】
金属粒子に関して、三次元印刷に有用ないずれかの好適な金属添加剤は、本開示の複合体に使用できる。金属は、いずれかの金属から選択されてもよく、金属合金を含んでいてもよい。いずれかの好適な金属は、例えば粒子形態で使用できる。好適な金属の例としては、Ｂｉ、Ｓｎ、Ｓｂ、Ｐｂ、Ａｇ、Ｉｎ、Ｃｕまたはこれらの合金が挙げられる。例えば、合金としては、以下の少なくとも１つを挙げることができる：ＢｉＳｎＰｂ、ＢｉＳｎ、ＢｉＳｎＡｇ、ＳｂＰｂＢｉ、ＳｎＢｉ、ＩｎＳｎ、ＳｎＩｎＡｇ、ＳｎＡｇＣｕ、ＳｎＡｇ、ＳｎＣｕ、ＳｎＳｂ、ＳｎＡｇＳｂまたはこれらの混合物。
【００２４】
金属性粒子の例示的な量としては、伝導性ポリマー複合体の総重量に対して、約０．５重量％〜約８０重量％、約０．５重量％〜約７５重量％、約０．５重量％〜約６５重量％、約０．５重量％〜約６０重量％、約５重量％〜約４５重量％、または約１０重量％〜約４０重量％、または約１５重量％〜約３５重量％、または約２０重量％〜約３０重量％の範囲が挙げられる。１つの実施形態において、金属性粒子は、伝導性ポリマー複合体の総重量に対して、約０．５重量％〜約３０重量％の範囲を含む。特定の理論に限定されないが、複数の金属性粒子は、伝導性ポリマー複合体においてパーコレーティングネットワークを形成しないが、伝導性複合体のカーボンナノチューブによって形成される既存のパーコレーティングネットワークに寄与すると考えられる。
【００２５】
本開示の伝導性ポリマー複合体は、いずれかの他の好適な任意成分、例えばキャリア液体、可塑剤、分散剤および界面活性剤を、いずれかの所望の量で含むことができる。あるいは、本開示に明確には記載されていない成分は、本明細書に開示される伝導性ポリマー複合体から制限および／または排除され得る。故に、熱可塑性ポリマー、カーボンナノチューブおよび金属性粒子の量は、本明細書に記載されるいずれかの任意の成分、例えばキャリア液体、可塑剤、分散剤および／または界面活性剤を含んでまたは含まずに、本開示の複合体に使用される総成分の９０重量％〜１００重量％まで添加でき、例えば総成分の９５重量％〜１００重量％、または９８重量％〜１００重量％、または９９重量％〜１００重量％または１００重量％で添加できる。
【００２６】
本開示の複合体は、いずれかの好適な形態であることができる。実施形態において、複合体は伝導性ペーストである。ペーストは、室温でペーストであることができ、またはペーストのように流動するために加熱される必要がある材料であることができる。実施形態において、ペーストは、少なくとも１つのキャリア液体を含む。実施形態において、キャリア液体は、ペースト成分の１つ以上を溶解できる溶媒であってもよい。別の実施形態において、キャリア液体は溶媒ではない。ペーストに好適なキャリア液体としては、例えばトルエン、ピロリドン、（例えばＮ−メチルピロリドン、１−シクロヘキシル−２−ピロリドン）、Ｎ，Ｎ−ジメチルホルムアミド（ＤＭＦ）、Ｎ，Ｎ−ジメチルアセトアミド、ジメチルスルホキシド、およびヘキサメチルホスホルアミドが挙げられる。キャリア液体は、ペーストにおいて、いずれかの好適な量、例えば湿潤複合体ペーストの総重量に基づいて約０．５重量％〜約６０重量％で含まれることができる。ペーストに含まれることができる任意の添加剤は、キャリア液体および他の伝導性添加剤の他に、例えば分散剤、界面活性剤、他の溶媒である。
【００２７】
代替実施形態において、複合体は、例えば液体キャリアを含まない乾燥複合体の総重量に対して、５重量％未満の液体キャリア、例えば３重量％、２重量％または１重量％未満の液体キャリアを有する乾燥複合体の形態であることができる。乾燥複合体は、次いでいずれかの好適な方法、例えば加熱、真空および／または他の液体除去技術によって除去される溶媒を用いて形成できる。あるいは、複合体は、非希釈加工処理技術を用いてキャリア液体を用いずに製造できる。
【００２８】
複合体は、１Ｓ／ｃｍを超える、例えば３Ｓ／ｃｍを超える、例えば３．５Ｓ／ｃｍを超えるまたは４Ｓ／ｃｍを超えるバルク伝導率を有する。バルク伝導率は式
σ＝Ｌ／（Ｒ＊Ａ）（１）
を用いて計算される。
式中、
σはバルク電気伝導率であり；
Ｌはフィラメントの長さであり；
Ｒは押出フィラメントの測定された抵抗であり；
Ａはフィラメントの断面積（πｒ２）であり、式中ｒはフィラメントの半径である。
抵抗Ｒは、複合体から製造された押出フィラメントを形成することによって測定できる。フィラメントの先端は銀でペイントされて、試験設備（例えばデジタルマルチメータ）との良好な電気的接続を提供するが、フィラメントが付加製造に使用されるべきである場合は必ずしもペイントされる必要はない。次いで抵抗は、フィラメントの長さにわたって測定できる。フィラメントの寸法およびＲに関して測定された値は、次いで複合体のバルク伝導率（σ）を計算するために使用できる。
【００２９】
本開示の複合体は、いずれかの好適な方法によって製造できる。例えば、熱可塑性ポリマーは、溶融混合技術を用いてカーボンナノチューブおよび少なくとも１つの金属性添加剤と合わせることができる。こうした組成物を混合するための他の好適な技術は当該技術分野において周知である。
【００３０】
本開示はまた、三次元印刷の方法を対象とする。いずれかのタイプの三次元印刷、例えばフィラメント印刷（例えばＦＤＭ）またはペースト押出が使用できる。この方法は、本開示の伝導性ポリマー複合体のいずれかを三次元プリンタに提供する工程を含む。複合体は、フィラメントまたはペーストのような三次元印刷に有用ないずれかの好適な形態であることができる。伝導性ポリマーは、押出に好適な溶融状態に加熱できる。次いで加熱された伝導性ポリマーは、基材上に押出されて三次元対象物を形成する。
【００３１】
本開示の伝導性ポリマー複合体は、まず複合体を所望の形状および寸法を有するフィラメントに形成することによって（例えば押出によってまたはいずれかの他の好適なプロセスによって）ＦＤＭプロセスに使用できる。フィラメントは、フィラメントが３Ｄ  ＦＤＭプリンタにロードされ、印刷できるいずれかの好適な形状を有することができる。初期供給されるようなフィラメントは、その厚さＴ（図１に示される）より相当長い連続長さ、例えば１００対１を超える、例えば５００対１を超える、または１０００対１を超える長さと厚さとの比を有することができ、ここでＴは、フィラメントの最小厚さ寸法である（例えばフィラメントが円形断面を有する場合は直径）。いずれかの好適な厚さが使用でき、使用される３Ｄプリンタに依存し得る。例として、厚さは、約０．１ｍｍ〜約１０ｍｍ、例えば約０．５ｍｍ〜約５ｍｍ、または約１ｍｍ〜約３ｍｍの範囲であることができる。
【００３２】
本開示のフィラメントを使用する三次元プリンタ１００の例を図１に示す。三次元プリンタ１００は、フィラメント１０４を液化器１０６に供給するためのフィーダ機構１０２を含む。液化器１０６は、フィラメント１０４を溶融し、得られた溶融プラスチックをノズル１０８を通して押出し、ビルドプラットフォーム１１０上に物品１１２として堆積させる。故に物品１１２は上述されたようなフィラメントと同じ組成を含み、熱可塑性ポリマー；複数のカーボンナノチューブ；および複数の金属性粒子を含み、この金属性粒子は、カーボンナノチューブによって形成される既存のパーコレーティングネットワークに寄与し、金属性粒子自体は別個のパーコレーティングネットワークを形成し得ない。フィーダ機構１０２は、ローラまたはフィラメント１０４を、例えばフィラメントのスプール（図示せず）から供給できるいずれかの他の好適な機構を含むことができる。液化器１０６は、フィラメントを加熱するためのいずれかの技術、例えば加熱要素、レーザなどを使用できる。図１に示されるような三次元プリンタ１００は、例示に過ぎず、いずれかのタイプの三次元プリンタが本開示のフィラメントを堆積させるために使用できる。
【００３３】
実施例１
伝導性ポリマー複合体は、ポリマーベース（ポリカプロラクトン；「ＰＣＬ」）を、１０重量％の多層カーボンナノチューブ（ＭＷＮＴ）および３０重量％の銀（Ａｇ）フレークと、３０ｒｐｍにて３０分間Ｈａａｋｅ２軸押出機において溶融混合することによって調製した。得られた材料を低温粉砕し、粉砕された複合体をＭｅｌｔ  Ｆｌｏｗ  Ｉｎｄｅｘｅｒ（ＭＦＩ）および調整ダイを用いてフィラメントに押出した。ＭＦＩ上の押出のための条件は、最終フィラメントを調製するために１．８ｍｍオリフィスおよび１６．９６ｋｇの錘を含んでいた。最終フィラメントは、約１．７５ｍｍの直径を有していた。
【００３４】
実施例２
端部が銀ペイントでペイントされた実施例１の押出フィラメントの１０ｃｍセクションを使用して、バルク伝導率を計算するために抵抗を測定した。抵抗測定は、デジタルマルチメータを用いて完了させた。バルク伝導率を上記式１を用いて計算した。
【００３５】
比較例Ａ
銀フレークを用いなかった以外、実施例１と同様の複合体を製造した。
【００３６】
比較例Ｂ
多層カーボンナノチューブを用いず、６５重量％の銀フレークを用いた以外、実施例１と同様の複合体を製造した。
【００３７】
実施例３
銀フレークの代わりに３０重量％のＢｉＳｎＡｇ合金粒子を用いた以外、実施例１と同様の複合体を製造した。
【００３８】
比較例Ｃ
多層カーボンナノチューブを用いず、７５重量％のＢｉＳｎＡｇ粒子を用いた以外、実施例３と同様の複合体を製造した。
【００３９】
実施例４
銀フレークの代わりに２６重量％の銅ワイヤを用いた以外、実施例１と同様の複合体を製造した。
【００４０】
比較例Ｄ
多層カーボンナノチューブを用いず、５３重量％の銅ワイヤを用いた以外、実施例４と同様の複合体を製造した。
【００４１】
実施例５
銀フレークの代わりに３０重量％のタングステンワイヤを用いた以外、実施例１と同様の複合体を製造した。
【００４２】
比較例Ｅ
多層カーボンナノチューブを用いず、３７．５重量％のタングステンワイヤを用いた以外、実施例５と同様の複合体を製造した。
【００４３】
実施例６
５重量％のＭＷＮＴおよび銀フレークの代わりに３０重量％の銅繊維を用いた以外、実施例１と同様の複合体を製造した。
【００４４】
実施例７
６重量％のＭＷＮＴおよび銀フレークの代わりに５５重量％の銅繊維を用いた以外、実施例１と同様の複合体を製造した。
【００４５】
比較例Ｆ
銀フレークを用いず、銅繊維も用いなかった以外、実施例１および６と同様の複合体を製造した。
【００４６】
実施例８
５重量％のＭＷＮＴおよび銀フレークの代わりに６０重量％の銅を用いた以外、実施例１と同様の複合体を製造した。
【００４７】
実施例２に記載される同様の様式において、上記の実施例および比較例それぞれについて、バルク伝導率を測定した。結果を図２から４に示す。
【００４８】
比較例Ａにおける１０重量％のＭＷＮＴカーボンナノチューブ濃度は結果として０．５１Ｓ／ｃｍの伝導率をもたらし、比較例Ｆにおける５重量％のＭＷＮＴカーボンナノチューブ濃度は結果として０．５６Ｓ／ｃｍの伝導率をもたらしたが、これは、パーコレーション閾値を十分上回り、熱押出付加製造のために既知のいずれかの材料またはそれらの組み合わせよりも顕著に高い伝導率であることに留意する。故に、他の実施例の一部にあるように、金属性添加剤を、そのパーコレーション閾値に既に到達したＭＷＮＴ−ポリマーシステムに添加した。
【００４９】
図２および４の銀フレークについての結果から、ＭＷＮＴおよび銀フレークの組み合わせは、この組み合わせがその構成成分自体それぞれよりも相当高い伝導率を有していたので、可塑性複合体において互いに組み合わせられる場合に相乗効果を有していたことは明白である。例えば実施例３のように、可塑性複合体中のＭＷＮＴを伴うＢｉＳｎＡｇ合金粒子についての結果は、それぞれ実施例４および５におけるＭＷＮＴ／可塑性複合体中の銅ワイヤおよびタングステンワイヤについての結果ならびに実施例６および７における銅繊維についての結果についてそうであるように、図２の同様の相乗効果を示す。３０重量％銀フレーク／１０重量％ＭＷＮＴローディングを用いると、伝導率は、ＭＷＮＴ単独の場合と比較して顕著により高かった。６０重量％銀フレーク／５重量％ＭＷＮＴローディングを用いると、伝導率はさらに高かった。こうした伝導率の大きな増大は予測できなかった。
【００５０】
伝導率の相乗的な増大は、いくつかの理由から図２から４の実施例の組成物について生じることは予測されなかった。可塑性複合体（すなわちＭＷＮＴなし）における金属性粒子自体は、例えば比較例におけるように顕著に低い、例えばほぼゼロの伝導率を有する。また、金属性添加剤のローディングにおける増大は、使用されたカーボンナノチューブ濃度において伝導率の極端な増大をもたらすことは明白ではなかった。
【００５１】
故に、図２から４のデータは、伝導率の予測できない非線形な増大は、少なくとも１つの金属性添加剤の添加時に観察されたことを示し、これはカーボンナノチューブと金属性添加剤との相対的に高いローディングでの組み合わせの相乗効果を明示する。電気伝導率の相乗的な増大は、少なくとも１つの金属性添加剤の選択されたものが３５−５０重量％程度に高いローディングではパーコレーティングネットワークを形成しないので、予測できない。しかしながら、これらの金属性添加剤は、カーボンナノチューブによって形成された既存のパーコレーティングネットワークに寄与する。この相乗的な増大は、単一粒子のローディングを増大させることが伝導率の増大に有効な方法とならなかったので、付加製造の場合に追加の利点を提供する。ＭＷＮＴの場合、例えば約２０重量％の最大ローディングは、複合体が付加製造に関してもはや加工処理できない程度に到達する。このローディングにおいて、メルトフロー温度が現在の技術の能力を超える。加えて、金属性添加剤単独の複合体（すなわちＭＷＮＴなし）は、ＭＷＮＴ単独（すなわち金属性添加剤なし）の複合体の伝導率に比べてほぼゼロの伝導率を示す。金属性添加剤とＭＷＮＴとの組み合わせだけが、付加製造技術に所望される加工処理性を保持しながら、複合材料の電気伝導率を非線形に増大させることを示す。
【００５２】
広範囲の開示を示す数値範囲およびパラメータが近似値であるにもかかわらず、具体的な例に示される数値は可能な限り正確に報告される。しかしながら、いずれの数値も固有に、それらそれぞれの試験測定において見出される標準偏差から必ず生じる特定誤差を含んでいる。さらに、本明細書に開示されるすべての範囲は、その範囲に含まれるいずれかおよびすべてのサブ範囲を包含するように理解されるべきである。
【００５３】
本教示は１つ以上の実施に関して示されたが、代替および／または変更は添付の特許請求の範囲の趣旨および範囲から逸脱することなく例示された例に対して行われることができる。加えて、本教示の特定の特徴がいくつかの実施の１つだけに関して開示され得るが、こうした特徴は、いずれかの所定または特定の機能のために所望され、有利であり得るように、他の実施の１つ以上の他の特徴と組み合わせてもよい。さらに、用語「含む（ｉｎｃｌｕｄｉｎｇ）」、「含む（ｉｎｃｌｕｄｅｓ）」、「有する（ｈａｖｉｎｇ）」、「有する（ｈａｓ）」、「を用いて（ｗｉｔｈ）」またはこれらの変形は、詳細な説明および特許請求の範囲のいずれかにおいて使用される限りにおいて、こうした用語は、用語「含む（ｃｏｍｐｒｉｓｉｎｇ）」と同様の様式で包括的（ｉｎｃｌｕｓｉｖｅ）であることが意図される。さらに、本明細書の開示および特許請求の範囲において、用語「約」は、変更が例示された実施形態に対してプロセスまたは構造の不適合をもたらさない限り、列挙された値が幾分変更されてもよいことを示す。最後に、「例示的な」は、記載が、理想であることを暗示するのではなく、例として使用されることを示す。
【図１】
2017145403.tif 000002
【図２】
2017145403.tif 000003
【図３】
2017145403.tif 000004
【図４】
2017145403.tif 000005